(57)【特許請求の範囲】
【請求項１】
水を付着させる筆記具又は塗布具の適用による筆跡が多色像を現出させるよう構成した描画玩具であって、支持体上に着色剤として０．０１〜１０μｍの粒子径を有する有色顔料を含み、色調の異なる多数の非直線形状の帯状非変色像が相互に隣接し、隣接する像の境界部分がグラデーションで配設されており、前記非変色像を設けた箇所は１００ｃｍ２あたり少なくとも二色以上の色調が視認できるよう構成され、前記非変色像の上面には非変色像の常態での視覚を妨げる低屈折率顔料をバインダー樹脂に分散状態に固着させた、吸液状態と非吸液状態で透明性が異なる多孔質層が配設されてなり、前記支持体の明度値ＶＢは８．０以上であり、且つ、帯状非変色像の明度値ＶＣとの関係において、ＶＢ−ＶＣ＞０である水変色性描画玩具。
【請求項２】
前記帯状非変色像の帯幅が０．３〜１０ｃｍである請求項１記載の水変色性描画玩具。
【請求項３】
請求項１又は２記載の水変色性描画玩具と水を付着させる筆記具又は塗布具とからなる水変色性描画玩具セット。
【請求項４】
連続気孔を有するプラスチック多孔体又は繊維加工体をペン先部材として適用した筆記具又は塗布具である請求項３記載の水変色性描画玩具セット。
【請求項５】
前記筆記具又は塗布具の適用により形成される筆跡幅が０．３〜１５ｃｍの範囲にある請求項３又は４記載の水変色性描画玩具セット。
【発明の詳細な説明】
【技術分野】
【０００１】
本発明は水を付着させる筆記具又は塗布具の適用により多色の像を現出させるよう構成した水変色性描画玩具及びそれを用いた水変色性描画玩具セットに関する。
【背景技術】
【０００２】
従来、支持体上に低屈折率顔料をバインダー樹脂に分散状態に固着させた、吸液状態と非吸液状態で透明性が異なる多孔質層を設けた水筆用紙が開示されている（例えば、特許文献１参照）。
前記用紙は、多孔質層が乾燥状態（非吸液状態）においては下層が隠蔽され、多孔質層に水等の液体を吸液させると透明化して下層の色調による像を現出させることができるとしても、単一の色調の像しか得られず、繰り返し使用することができるとしても、現出される像は前記像の再現であり、意外性、変化の妙味を満足させていなかった。
【特許文献１】特公昭５２−４４１０３号公報
【発明の開示】
【発明が解決しようとする課題】
【０００３】
本発明は、前記水像シートの不具合を解消しようとするものであって、多色の像を現出させ、意外性、変化の妙味を満足させる水変色性描画玩具及びそれを用いた水変色性描画玩具セットを提供しようとするものである。
【課題を解決するための手段】
【０００４】
本発明は、水を付着させる筆記具又は塗布具の適用による筆跡が多色像を現出させるよう構成した描画玩具であって、支持体上に着色剤として０．０１〜１０μｍの粒子径を有する有色顔料を含み、色調の異なる多数の非直線形状の帯状非変色像が相互に隣接し、隣接する像の境界部分がグラデーションで配設されており、前記非変色像を設けた箇所は１００ｃｍ２あたり少なくとも二色以上の色調が視認できるよう構成され、前記非変色像の上面には非変色像の常態での視覚を妨げる低屈折率顔料をバインダー樹脂に分散状態に固着させた、吸液状態と非吸液状態で透明性が異なる多孔質層が配設されてなり、前記支持体の明度値ＶＢは８．０以上であり、且つ、帯状非変色像の明度値ＶＣとの関係において、ＶＢ−ＶＣ＞０である水変色性描画玩具を要件とする。
更には、前記帯状非変色像の帯幅が０．３〜１０ｃｍであることを要件とする。
更には、前記水変色性描画玩具と水を付着させる筆記具又は塗布具とからなる水変色性描画玩具セットを要件とする。
更には、前記連続気孔を有するプラスチック多孔体又は繊維加工体をペン先部材として適用した筆記具又は塗布具であること、前記筆記具又は塗布具の適用により形成される筆跡幅が０．３〜１５ｃｍの範囲にあること等を要件とする。
【発明の効果】
【０００５】
本発明は、水を付着させる筆記具又は塗布具の適用により非変色像の隣接個所で色調が異なる多色の像を現出させ、従来の単一色彩の像が現出する単調さを解消し、意外性、変化に富む水変色性描画玩具及びそれを用いた水変色性描画玩具セットを提供することができる。
【発明を実施するための最良の形態】
【０００６】
前記支持体は印刷適性を備えた基材であれば全て有効であり、例えば、紙、合成紙、織物、編物、組物、不織布等の布帛、天然又は合成皮革、プラスチック、ガラス、陶磁器、金属、木材、石材等が用いられる。又、形状としては平面状のものが好ましいが、凹凸状の形態であってもよい。
【０００７】
前記支持体上に設けられる非変色像は、色調の異なる多数の非変色像が相互に隣接して配設されており、前記非変色像を設けた箇所は１００ｃｍ２あたり少なくとも二色以上の色調が視認できるよう構成されてなる。
この種の描画玩具は、その大きさ、及び、筆記具又は塗布具の先端部の筆記幅が実用範囲の大きさに制約されることから、使用時に多色像を任意の個所に有効に現出させるために１００ｃｍ２あたり、少なくとも二色が現出するように非変色像を配設する。前記１００ｃｍ２より大面積が変色することによって多色像が現出する系にあっては、任意個所における多色像の現出する確率性に乏しく、変色効果を低減させる。
前記非変色像は帯状非変色像である。
前記支持体上に設けられる帯状非変色像は、色調が互いに異なる曲線状の帯状非変色像を相互に隣接して配設される。
前記帯状非変色像の形状については、種々の方向から筆記しても多色像を形成し易い非直線状（曲線状）の帯状非変色像であり、また、帯幅については０．３〜１０ｃｍ、好ましくは０．３〜５ｃｍ、より好ましくは０．５〜５ｃｍから選ばれる同一寸法乃至異なる寸法の組み合わせからなる帯状非変色像が好適である。
また、前記非変色像が相互に隣接する部分は重なり部分を有すると共に隣接する像の色調によるグラデーションであり、前記構成によって非変色像間の色調差が緩和されて多孔質層による非変色像の隠蔽性を容易なものとすることができ、その結果、乾燥状態と吸液状態のコントラストに優れた水変色性描画玩具を得ることができる。
更に、前記非変色像の色調は、黄色、青色、ピンク色、前記黄色、青色、ピンク色から選ばれるいずれか２色の混合色から選ばれ、支持体の明度値ＶＢは８．０以上の白色又は淡色であり、且つ、非変色像の明度値ＶＣとの関係において、ＶＢ−ＶＣ＞０である。
ここで、黄色は極大吸収波長（λｍａｘ）が４３０ｎｍ〜４８０ｎｍ、青色は極大吸収波長が５８０ｎｍ〜６００ｎｍ、ピンク色は極大吸収波長が４８０ｎｍ〜５００ｎｍである。
前記明度値を満たすことにより非変色像の色調が鮮明かつ明瞭に視認される。
特に、隣接する像の境界部分がグラデーションである場合は、色濃度が薄くなるため、多孔質層の乾燥状態と吸液状態とのコントラストに乏しくなる。よって、前記明度値を満たすことはグラデーション部分の鮮明な色調を視認するための重要な要件となる。更に、光透過性を有する非変色インキを用いてグラデーション部を形成することで色調が鮮明となり、多孔質層が乾燥状態と吸液状態での変化性に富む描画玩具が得られる。
支持体の明度値ＶＢが８．０未満であったり、ＶＢ−ＶＣ≦０の場合、非変色像の色調が暗色化して多孔質層による隠蔽が困難になったり、鮮やかな色変色を示し難いため商品性を損ない易くなる。
前記非変色像はバインダー樹脂中に粒子径０．０１〜１０μｍ、好ましくは０．０５〜５．０μｍの有色顔料が固着されて構成され、適度な透明性を有し、特に混色により構成する場合でも鮮明な色調を視認することができる。
粒子径０．０１μｍ未満では透明性が高過ぎて下地色の影響を受けやすくなる。また、多孔質層に水を適用した際に、多孔質層内へのマイグレーションを生じ易くなる。粒子径が１０μｍを超えると透明性に乏しく鮮明な混色が得られ難くなる。また、平滑性に乏しくなり、多孔質層による隠蔽不良が発生し易く、十分な変色効果が得られ難くなる。
【０００８】
前記非変色像上に設けられる多孔質層は、低屈折率顔料をバインダー樹脂と共に分散状態に固着させた層であり、乾燥状態と吸液状態で透明性が異なる層である。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、水を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
又、前記低屈折率顔料は２種以上を併用することもできる。
前記低屈折率顔料の粒径は特に限定されるものではないが、０．０３〜１０．０μｍのものが好適に用いられる。
尚、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、この点を説明すると、珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別され、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して乾燥状態における光の乱反射性に優れ、よって、常態での隠蔽性が大きくなるものと推察される。
又、前記多孔質層においては、水を吸液させるものであるから、湿式法珪酸は乾式法珪酸に比べて粒子表面にシラノール基として存在する水酸基が多く、親水性の度合いが大であり、好適に用いられる。
尚、前記多孔質層の常態での隠蔽性と吸液状態での透明性を調整するために、湿式法珪酸と共に、他の汎用の低屈折率顔料を併用することもできる。
【０００９】
前記多孔質層中の低屈折率顔料は、粒子径、比表面積、吸油量等の性状に左右されるが、常態での隠蔽性と吸液状態での透明性を共に満足するためには、塗布量が１〜３０ｇ／ｍ２であることが好ましく、より好ましくは、５〜２０ｇ／ｍ２である。１ｇ／ｍ２未満では、常態で十分な隠蔽性を得ることが困難であり、又、３０ｇ／ｍ２を越えると吸液時に十分な透明性を得ることが困難である。
前記低屈折率顔料はバインダー樹脂を結合剤として含むビヒクル中に分散され、支持体に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記低屈折率顔料とこれらのバインダー樹脂の混合比率は、低屈折率顔料の種類及び性状に左右されるが、好ましくは、低屈折率顔料１重量部に対してバインダー樹脂固形分０．５〜２重量部であり、より好ましくは、０．８〜１．５重量部である。低屈折率顔料１重量部に対してバインダー樹脂固形分が０．５重量部未満の場合には、前記多孔質層の実用的な皮膜強度を得ることが困難であり、２重量部を越える場合には、前記多孔質層内部への水の浸透性が悪くなる。
前記多孔質層は、一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分重量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤や界面活性剤を添加して前記調整をコントロールすることができる。
【００１０】
前記多孔質層は、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により非変色像上に形成できる。
【００１１】
前記描画玩具は、水を付着させる筆記具又は塗布具の適用により隣接した非変色像を横断する長さ、或いは大きさの筆跡を形成すると、少なくとも２以上の異なる色からなる多色像を現出させる。又、乾燥により多色像は消色し、常態に復する。
【００１２】
前記描画玩具の多孔質層に水を付着させる手段としては、先端部に筆穂や繊維ペン体等を有する筆記又は塗布具、容器内に水を収容し、且つ、容器内の水を導出する繊維体や刷毛を設けた筆記具又は塗布具、ローラー形態の塗布具等を例示できる。
前記筆記具又は塗布具と、水変色性描画玩具とを組み合わせて水変色性描画玩具セットが得られる。
なお、好ましい筆記具又は塗布具としては、容器内に水を収容し、且つ、容器内の水を導出する連続気孔を有するプラスチック多孔体又は繊維加工体をペン先部材として適用した筆記具又は塗布具であり、筆跡を簡便に形成でき、実用性を高めることができる。
前記における連続気孔を有するプラスチック多孔体又は繊維加工体は、水を適宜量、吸収し、吐出させるものであればよく、ポリオレフィン系、ポリウレタン系、ポリエステル系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
筆記具又は塗布具の適用により描画玩具の多孔質層に形成される筆跡幅は、０．３〜１５ｃｍ、好ましくは０．５〜１０ｃｍ、より好ましくは０．５〜５ｃｍである。
０．３ｃｍ未満では多色像の視認性を損ない易く、１５ｃｍを超えると筆記に伴って多色像が形成される変化性を妨げることがある。
なお、前記筆記具又は塗布具と共に、スタンプ具、スプレー容器、ステンシルシート等を併用して用いることもできる。
【００１３】
以下に実施例を示すが、本発明は実施例に限定されない。尚、実施例中の部は重量部を示す。尚、明度値は色差計〔（株）東京電色製、ＴＣ３６００型色差計〕を用いて測定した。
実施例１（図１参照）
支持体として白色ナイロンタフタ生地（明度値：９．６）の上面に、紫色、青色、緑色、黄色、オレンジ色、赤色の各非変色性インキを用いて、２ｃｍ幅の屈曲した帯状の像が互いに近接配置された、波模様の帯状非変色像を形成した。
尚、前記紫色の非変色像を設けた箇所の明度値は４．７、青色の非変色像を設けた箇所の明度値は４．２、緑色の非変色像を設けた箇所の明度値は６．０、黄色の非変色像を設けた箇所の明度値は９．２、オレンジ色の非変色像を設けた箇所の明度値は６．０、赤色の非変色像を設けた箇所の明度値は５．０であり、前記非変色像は互いに隣接する境界面を網点によるグラデーションにて表現してなる。
次いで、前記非変色像上に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層２を形成して水変色性描画玩具１を得た。
前記描画玩具は多孔質層が乾燥状態では白色を呈して非変色像の視認を妨げている。次いで、前記多孔質層上に水を充填した筆記具３を適用するとその部分の多孔質層は透明化して、紫色、青色、緑色、黄色、オレンジ色、赤色が連接した多色像４（筆跡）が現出した。
前記描画玩具は多孔質層が乾燥するにつれて像は視認されなくなり、再び多孔質層に水を付着させると多色像が視認される。
【００１４】
前記水変色性描画玩具と、水付着具として先端部にナイロン樹脂からなる繊維ペン体を有し、軸筒内に水を収容可能に構成した筆記具とを組み合わせて水変色性描画玩具セットを得た。
前記水変色性描画玩具セットは、多孔質層に水を収容した前記筆記具を用いて筆記すると、１．５ｃｍ幅の多色像（筆跡）が視認される。
更に、多孔質層が乾燥するにつれて像は視認されなくなり、再び多孔質層に水を付着させると多色像が視認される。
【００１５】
実施例２（図１参照）
支持体として白色ナイロンタフタ生地（明度値：９．６）の上面に、黄色、ピンク色、青色、黄色とピンク色の混色である赤色、オレンジ色、ピンク色と青色の混色である紫色の各非変色性インキ（平均粒子径が１．０μｍの有色顔料をアクリル樹脂エマルジョン中に分散したインキ）を用いて、１．５ｃｍ幅の屈曲した帯状の像が互いに近接配置された、波模様の帯状非変色像を形成した。
尚、前記黄色の非変色像を設けた箇所の明度値は９．２、ピンク色の非変色像を設けた箇所の明度値は５．５、青色の非変色像を設けた箇所の明度値は４．２、赤色の非変色像を設けた箇所の明度値は５．０、オレンジ色の非変色像を設けた箇所の明度値は６．０、紫色の非変色像を設けた箇所の明度値は４．７であり、前記非変色像は互いに隣接する境界面を網点によるグラデーションにて構成してなる。
次いで、前記非変色像上に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層２を形成して水変色性描画玩具１を得た。
前記描画玩具は多孔質層が乾燥状態では白色を呈して非変色像の視認を妨げている。次いで、前記多孔質層上に水を充填した筆記具３を適用するとその部分の多孔質層は透明化して、黄色、オレンジ色、赤色、ピンク色、紫色、青色が連接した多色像４（筆跡）が現出した。
前記描画玩具は多孔質層が乾燥するにつれて像は視認されなくなり、再び多孔質層に水を付着させると多色像が視認される。
【００１６】
前記水変色性描画玩具と、水付着具として先端部にナイロン樹脂からなる繊維ペン体を有し、軸筒内に水を収容可能に構成した筆記具とを組み合わせて水変色性描画玩具セットを得た。
前記水変色性描画玩具セットは、多孔質層に水を収容した前記筆記具を用いて筆記すると、１ｃｍ幅の多色像（筆跡）が視認される。
更に、多孔質層が乾燥するにつれて像は視認されなくなり、再び多孔質層に水を付着させると多色像が視認される。
【００１７】
【００１８】
【００１９】
【００２０】
【００２１】
【００２２】
【００２３】
【００２４】
【００２５】
【００２６】
【００２７】
実施例３（図２参照）
支持体として８０ｃｍ×８０ｃｍの大きさの白色Ｔ／Ｃブロード生地（明度値９．２）上面の中央部に、青色、黄色、ピンク色の各非変色性インキ（平均粒子径が０．１０μｍの有色顔料をアクリル樹脂エマルジョン中に分散したインキ）を単独又は混合して用いて、３ｃｍ幅の屈曲した帯状の像が互いに隣接して配置された帯状非変色像を、６０ｃｍ×６０ｃｍの大きさとなるように形成した。
尚、前記紫色の非変色像の明度値は４．５、青色の非変色像の明度値は４．２、青緑の非変色像の明度値は５．０、緑色の非変色像の明度値は６．０、黄緑の非変色像の明度値は７．０、黄色の非変色像の明度値は９．１、オレンジ色の非変色像の明度値は５．９、赤色の非変色像の明度値は５．０、赤紫色の非変色像の明度値は４．７であり、前記非変色像は互いに隣接する境界面を網点によるグラデーションにて表現してなる。
更に、支持体上の非変色像の周囲に文字と絵柄を印刷した。
次いで、前記非変色像上に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層２を形成して水変色性描画玩具１を得た。
前記描画玩具は多孔質層が乾燥状態では白色を呈して非変色像の視認を妨げている。次いで、前記多孔質層上に水を充填した筆記具３を適用するとその部分の多孔質層は透明化して、紫色、青色、青緑色、緑色、黄緑色、黄色、オレンジ色、赤色、赤紫色が連接した多色像４（筆跡）が現出した。
前記描画玩具は多孔質層が乾燥するにつれて像は視認されなくなり、再び多孔質層に水を付着させると多色像が視認される。
【００２８】
前記水変色性描画玩具と、水付着具として幅１０ｃｍの刷毛を備えた塗布具とを組み合わせて水変色性描画玩具セットを得た。
前記水変色性描画玩具セットは、刷毛に水を含ませた塗布具を用いて筆記すると、最大１０ｃｍ幅の多色像（筆跡）が視認される。
更に、多孔質層が乾燥するにつれて像は視認されなくなり、再び多孔質層に水を付着させると多色像が視認される。
【図面の簡単な説明】
【００２９】
【図１】本発明水変色性描画玩具の一実施例であり、筆記具を用いて現出させた像の状態を示す。
【図２】本発明水変色性描画玩具の他の実施例であり、筆記具を用いて現出させた像の状態を示す。
【符号の説明】
【００３０】
１  水変色性描画玩具
２  多孔質層
３  筆記具
４  多色像
【図１】
0004786564.tif 000002
【図２】
0004786564.tif 000003